Brevet FR2915485A1 — publié le 20081031

Procédé de préparation d'enrobés à base de produits bitumineux et leurs utilisations Domaine de l'invention La présente invention concerne le domaine de l'étanchéité, la construction et l'entretien de tapis routiers, de trottoirs et pistes d'aviation où l'on utilise des mélanges de granulats et de produits bitumineux. Dans le cadre de la présente invention, on entend par produits ou liants bitumineux, le bitume naturel et les bitumes issus d'une huile minérale et les mélanges qui en résultent. Les bitumes obtenus par craquage et les goudrons sont aussi ici considérés comme produits bitumineux au sens de la présente invention, ainsi que les mélanges qui peuvent en résulter. Les résidus de distillation sous vide, de distillation, de précipitation (comme par exemple au propane), les bitumes soufflés sont des exemples considérés dans le cadre de cette invention. On considère également ici les bitumes dilués à l'aide de solvants pétroliers, les bitumes dilués à l'aide d'huiles végétales et les bitumes polymères. Les produits bitumineux listés ci-dessus sont anhydres, autant que faire se peut à l'échelle de production industrielle concernée. Au sens de la présente invention, on entend par granulats des matériaux minéraux divisés produits en carrière, des agrégats d'enrobés, des fraisats, des mâchefers, des scories et des laitiers, des recyclats de démolition du béton, ainsi que les mélanges qui en résultent. Selon la présente invention, des fibres organiques ou inorganiques peuvent être intégrées au mélange de granulats et de produits bitumineux. A titre d'exemple ces fibres peuvent être des fibres de verre, de carbone, de cellulose, de coton, de polypropylène, de polyester, de polyvinylalcool, de polyacétate de vinyle, de polyamide, des fibres métalliques. Dans tout ce qui suit, le mélange de granulats et de produits bitumineux sera également appelé enrobé . De nombreux procédés de production des mélanges de granulats et de produits bitumineux sont actuellement utilisés que l'on peut classer en trois classes distinctes : les procédés de production à température ambiante, les procédés à une température supérieure à 100 C et les procédés à des températures intermédiaires entre température ambiante et 100 C, c'est-à-dire pour lesquels un apport d'énergie thermique à la production de l'enrobé est nécessaire tout en permettant la présence d'eau liquide dans l'enrobé. Les procédés de production d'enrobés à température ambiante sont ceux pour lesquels la production du mélange entre liant bitumineux et granulats se fait sans apport d'énergie thermique. On peut citer l'enrobage de granulats à l'aide de bitume additivé d'un solvant volatil de manière à le rendre suffisamment fluide à température ambiante pour permettre un bon enrobage des granulats. L'enrobé est par la suite mis en oeuvre à l'aide du matériel adapté permettant le transport, la dépose et le compactage. Cette technique tend à disparaître car elle consomme des solvants en quantités importantes, solvants qui en étant évaporés dans l'atmosphère créent une pollution évitable par d'autres techniques. On peut citer également les techniques de production utilisant comme vecteur du bitume, les émulsions ou dispersions de bitume dans un solvant aqueux. L'émulsion ou dispersion de bitume est mélangée avec les granulats de manière à assurer un bon enrobage. Le mélange obtenu est ensuite mis en oeuvre à l'aide du matériel adapté permettant le transport, la dépose et le compactage éventuel. Ces techniques ont l'avantage de concentrer la phase où de fortes températures sont rencontrées dans une usine où a lieu la fabrication de l'émulsion. Les granulats utilisés à température ambiante peuvent contenir de l'eau. Ces techniques ne nécessitent donc pas de traitement thermique des granulats, ce qui limite la consommation d'énergie lors de la production de l'enrobé et la production de poussières. De plus, le mélange étant à température ambiante, c'est-àdire entre environ 5 C et 30 C, les émissions de composés organiques volatils sont très faibles. Cependant, les performances mécaniques obtenues avec ces mélanges sont en général en retrait par rapport à celles obtenues avec d'autres techniques décrites ci-dessous, notamment au jeune âge. Cette technique a trouvé son créneau dans l'entretien routier pour des chaussées faiblement à moyennement sollicitées, par exemple routes du réseau secondaire, parkings de logements individuels ou collectifs, d'immeubles, pistes cyclables.... Les procédés à température supérieure à 100 C utilisent le bitume sous forme anhydre, dans un état de fluidité suffisant pour assurer un bon enrobage des granulats. De manière à assurer un bon enrobage et de bonnes performances mécaniques finales, il est classique de sécher les granulats et de les porter à une température proche de celle du bitume. Il existe deux types principaux de procédés : les procédés continus et les procédés discontinus. Dans un procédé continu, les granulats entrent de manière continue dans un cylindre possédant un brûleur qui permet le chauffage des granulats par rayonnement de flamme. Dans une zone du cylindre non exposée au rayonnement, les granulats venant de la zone de séchage sont enrobés par le bitume liquide avant de sortir et d'être acheminés vers une trémie de stockage tampon. Dans un procédé discontinu, on dispose d'un malaxeur maintenu à haute température dans lequel sont versées de manière discontinue les différentes fractions granulométriques de granulats. Celles-ci sont homogénéisées par malaxage puis le bitume est rajouté par versement. A la suite du malaxage, le mélange entre granulats et produit bitumineux obtenu peut être stocké en trémie. Le mélange obtenu est ensuite mis en oeuvre à l'aide du matériel adapté permettant le transport, l'épandage et le compactage éventuel. Le mélange obtenu est transporté et déposé suffisamment chaud de manière à assurer un bon épandage, un bon lissage et un bon compactage éventuel. Le choix des températures du procédé dépend de la classe du bitume (donc de sa pénétration ou pénétrabilité) et est généralement réglementé. Aux USA, pour les enrobés à chaud (Hot Mix Asphalt), la référence est la norme AASHTO PP28. Elle indique, en fonction de la viscosité du produit bitumineux, la gamme de température entre granulats et produit bitumineux pour le mélange, pour le compactage. Pour les bétons bitumineux et les graves bitume en France par exemple, les températures des mélanges entre granulats et produits bitumineux en sortie de centrale, avec un bitume pur de pénétration 35/50, sont généralement de 150 à 170 C, voire de 160 à 180 C quand les conditions météorologiques sont plus dures ; pour l'épandage, la température des mélanges entre granulats et produits bitumineux est supérieure à 130 C. La norme française NF P 98-150 de décembre 1992 constitue la référence sur l'exécution des corps de chaussées, couches de liaison et couche de roulement en enrobés hydrocarbonés, la norme française NF P 98-130 de novembre 1999 constitue la référence pour les bétons bitumineux semi-grenus et la norme française NF P 98-138 de novembre 1999 constitue la référence pour les graves bitume. Elles imposent une température en sortie de centrale de 150 à 170 C et une température d'épandage de 130 C minimum pour un bitume pur de pénétration 35/50, et pour un bitume pur de pénétration 70/100 en sortie de centrale de 140 à 160 C et une température d'épandage de 120 C minimum. Il n'y a pas de contrainte sur la température de compactage, mais celui-ci est effectué immédiatement après l'épandage du mélange de manière à avoir la température de début de compactage la plus proche possible de la température du mélange à l'épandage. C'est en effet le maintien du bitume dans un état suffisamment liquide et donc suffisamment chaud qui permet de conserver une fluidité suffisante de l'enrobé pour réaliser correctement ces opérations. Ces deux procédés d'enrobage à chaud, utilisant des centrales continues ou discontinues, sont les plus employés si l'on considère le tonnage de bitume consommé à l'échelle mondiale, que ce soit en construction routière, en entretien routier ou dans le domaine de l'étanchéité. Ils font référence dans l'état actuel de l'art. Ce sont en effet les deux procédés les plus robustes à l'échelle industrielle. Comme pour toutes les techniques présentées ici, il est nécessaire de contrôler précisément la granulométrie des granulats, la qualité du bitume qui doit respecter des normes déterminées par pays, et la qualité du procédé représentée entre autres par la qualité du malaxage déterminée par la géométrie de la zone de malaxage, par l'énergie de malaxage, par les vitesses des parties mobiles ainsi que par les différents temps du procédé. Peu de paramètres spécifiques doivent être contrôlés en plus pour assurer le bon déroulement des opérations et on constate que le comportement de l'enrobé reste assez stable en présence de fluctuations. Le simple contrôle supplémentaire de la température des granulats et du bitume au moment de la production et de l'enrobé à l'épandage permet d'assurer un bon déroulement des opérations. Si l'on veut faire la comparaison, les techniques à température ambiante décrites plus haut nécessitent le contrôle supplémentaire de paramètres tels que le pH, la teneur en eau, la teneur et la nature chimique en additifs, la position d'ajout de ces additifs, la nature chimique du granulat et son âge parfois. Cependant, les deux procédés de fabrication de mélanges bitumineux à température supérieure à 100 C décrits ci-dessus ne sont pas exempts de défauts : - Tous les bitumes ne donnent pas les mêmes performances aux enrobés produits : les deux grandes classes de bitume naphténique et non naphténique se distinguent, avec un avantage au bitume naphténique. Ce dernier donne, à températures de granulats et de bitume identiques ou proches, une meilleure fluidité au mélange avec les granulats. En pratique, cela se traduit également par une meilleure faculté de compactage et une meilleure cohésion. On constate également que l'on peut baisser la température du mélange des granulats et du bitume naphténique de 5 à 15 C par rapport au cas où l'on utilise du bitume non naphténique, tout en conservant une fluidité identique au mélange entre bitume non naphténique et granulats. Là aussi, il existe un besoin non satisfait d'améliorer les performances des mélanges de bitume non naphténique et de granulats. - Le chauffage et le séchage des granulats conduisent à une consommation importante de combustible d'origine fossile, donc non renouvelable. Lorsqu'on analyse le procédé du point de vue thermique, on se rend compte que seul le bitume est initialement chaud à l'entrée de la centrale d'enrobage, les granulats, qui constituent en général 90 à 96% de la masse de l'enrobé, sont à température ambiante. On passe par la phase de chauffage temporaire des granulats de manière à assurer un enrobage de bonne qualité avec le bitume et de manière également à permettre une bonne mise en oeuvre. Par contre, le produit mis en place n'acquiert ses performances intéressantes qu'une fois refroidi. Toute l'énergie dépensée est finalement libérée dans l'atmosphère. - De manière concomitante, sont générées de grandes quantités de gaz à effet de serre (GES) et de poussières partiellement collectées et réinjectées dans le circuit d'enrobage. La mise en oeuvre elle-même conduit à l'émission de composés organiques volatils sur le site d'épandage, qui ont une action sur l'effet de serre. Il est possible d'associer des dispositifs de captage sur finisseur, mais cela nécessite le ré-équipement des ateliers de mise en oeuvre actuels et n'élimine pas les émissions en provenance du tapis posé en aval du finisseur et augmente le prix du produit final. - Les conditions de travail sont difficiles à cause du rayonnement thermique et des émissions gazeuses. - Lorsque, pour des raisons non maîtrisables comme une dégradation des conditions météorologiques, la venue de la nuit, l'allongement de la durée de transport de la centrale vers le chantier par exemple, la température du mélange bitumineux fabriqué préalablement baisse en dessous d'une certaine limite, celui-ci ne peut plus être mis en place correctement ce qui conduit à des défauts de porosité et de performances mécaniques. La robustesse du procédé est limitée. Pour éviter cela, il est courant de produire l'enrobé à des températures supérieures à celles préconisées dans les textes officiels (normes), ce qui revient à renforcer les trois premiers défauts cités. Afin de diminuer l'amplitude des quatre derniers défauts cités ci-dessus (température élevée pour le séchage des granulats, GES, importance du rayonnement thermique et des émissions gazeuses, conditions de mise en oeuvre peu maîtrisables), l'homme du métier pourrait être amené à envisager de diminuer la température de fabrication du mélange bitumineux par rapport aux températures limites réglementées, tout en essayant de modifier le moins possible le procédé de fabrication de l'enrobé par rapport aux procédés à température supérieure à 100 C, et ce, notamment dans le but de minimiser les coûts. Il en résulterait alors une diminution de la température de mise en oeuvre par rapport aux températures limites réglementées. Or, une température du mélange entre produit bitumineux et granulats inférieure aux normes ou règlements en vigueur, sans autre modification, entraînerait lors de la mise en oeuvre un problème de fluidité du mélange, c'est-àdire un manque de faculté de déformation de la masse du mélange, et conduirait à un défaut d'alimentation du finisseur, à un défaut d'uni et de compacité. Art antérieur Le brevet US 5.820.663 revendique une composition contenant du bitume et un dope d'adhésivité qui est l'ester phosphorique d'un tensioactif alcool gras monohydrique de HLB comprise entre 8 et 18. La présence de ce dope d'adhésivité permet de limiter la séparation entre bitume et granulats en présence d'eau par rapport au cas sans additif dans le bitume. Les exemples sont des essais de laboratoire utilisés pour démontrer la performance de l'additif consistant en un test d'odeur du bitume additivé et un test de séparation entre bitume additivé et granulats en présence d'eau, après avoir mélangé granulats et bitume additivé à des températures supérieures à 135 C pour un bitume de pénétrabilité 85/100. Ces températures sont conformes aux normes en vigueur. Le brevet US 6.024.788 revendique une composition contenant du bitume et un dope d'adhésivité qui est l'ester phosphorique d'un tensioactif alcool gras éthoxylé et /ou propoxylé, la chaîne grasse ayant certaines caractéristiques de structure et les motifs éthoxy et propoxy répétés un certain nombre de fois. Il est indiqué que cette composition présente une adhésivité améliorée sur les granulats, c'est-à-dire qu'elle réduit la séparation entre bitume additivé et granulats par rapport à des additifs de l'art antérieur. L'essai de laboratoire exemplifié pour montrer la performance de l'additif est un test de séparation entre bitume, additivé ou non, et granulats en présence d'eau, après avoir mélangé granulats et bitume à une température de 150 C. La pénétration du bitume n'est pas connue. Quelle que soit la pénétration du bitume entre 35/50 et 160/220, la température des granulats de 150 C utilisée pour l'enrobage est conforme aux normes. Pour un bitume de pénétration supérieure à 220, l'homme du métier sait que cela correspond à une température d'enrobage très élevée ; pour une pénétration inférieure à 35, il sait que cela correspond à une température trop basse pour assurer un bon enrobage lorsque le bitume n'est pas additivé, ce qui ne permet pas d'évaluer l'effet de l'eau sur la séparation granulats- bitume pur. Ainsi ce test ne permet pas de mesurer l'effet du dope d'adhésivité lorsque la pénétration du bitume est inférieure à 35. Il n'y a pas de test pour étudier l'impact de l'additif sur la fluidité de l'enrobé. Le brevet US 6.261.356 revendique le mélange de bitume, d'un alcool gras en C8-C22 oxypropylé et/ou oxyéthylé et phosphaté, et d'au moins un composant choisi parmi les huiles minérales, les alcools gras en C8-C18, les acides gras en C8-C18 et les triglycérides d'acides gras en C8-C18. Cette composition présente une adhésivité améliorée sur les granulats, c'est-à-dire qu'elle réduit la séparation entre bitume additivé et granulats par rapport aux additifs de l'art antérieur. Les inventeurs pensent que le dernier composant du mélange facilite l'orientation du produit phosphaté à l'interface bitume-granulats. L'essai de laboratoire utilisé pour démontrer la performance de l'additif est un test de séparation entre bitume additivé et granulats en présence d'eau, après avoir mélangé granulats et bitume additivé à une température de 150 C pour un bitume de pénétrabilité 60/80, c'est-à-dire une température conforme aux normes. Il n'y a pas de test pour étudier l'impact de l'additif sur la fluidité de l'enrobé. US 2.693.425 propose l'utilisation de produits phosphatés dans le bitume pour améliorer l'adhésion bitume-granulats. Les tests d'adhésion au laboratoire sont effectués avec un mélange entre granulats et bitume à 135 C, ce qui est conforme aux normes pour un bitume de pénétration 70/80. Il n'y a pas de test pour étudier l'impact de l'additif sur la fluidité de l'enrobé. EP 792.918 B1 propose l'utilisation d'un mélange de modificateur à base de caoutchouc ou de résine et d'un ester phosphaté d'alcool gras éthoxylé dans le bitume pour améliorer en autres l'adhésion bitume-granulats. Les tests de laboratoire pour évaluer l'adhésion du bitume sur les granulats sont effectués avec un mélange entre granulats et bitume produit à 180 C, ce qui est une température conforme aux pratiques. Il n'y a pas de test pour étudier l'impact de l'additif sur la fluidité de l'enrobé. EP 157.210 propose l'utilisation d'un additif organophosphoré acide possédant une fonction OH dans le bitume pour améliorer l'adhésion bitume-granulats. Les tests de laboratoire pour évaluer l'adhésion du bitume sur les granulats sont effectués avec un mélange entre granulats et bitume réalisé entre 150 et 180 C pour des bitumes de pénétration 60/80 à 80/100, ce qui est une gamme de température conforme aux normes. Il n'y a pas de test pour étudier l'impact de l'additif sur la fluidité de l'enrobé. Des solutions ont été proposées dans la littérature pour réduire les quatre derniers défauts cités ci-dessus des procédés d'enrobage à température supérieure 20 à 100 C. Certaines de ces solutions concernent des procédés dont les températures de production restent supérieures à 100 C, mais on trouve des solutions techniques qui consistent à diminuer la température de fabrication de l'enrobé en dessous de 100 C : 25 Dans US 6.588.974, des paraffines sont ajoutées au bitume de manière à obtenir une viscosité du bitume acceptable pour l'enrobage à plus basse température, la réduction de température annoncée étant de l'ordre de 30 C. Les paraffines utilisées jouent le rôle de fluidifiant du bitume. A température constante, cela permet d'améliorer le compactage. En même temps, elles permettent une 30 amélioration de certaines propriétés mécaniques du mélange entre granulats et produit bitumineux, comme la résistance à l'orniérage. Cependant, l'ajout des paraffines conduit à un changement de classe de bitume et peut conduire au dépassement du seuil normalisé de teneur en paraffines des bitumes. De manière concomitante, il existe un fort risque de dégradation du comportement à froid de l'enrobé, par augmentation de sa fragilité, c'est-à-dire par baisse de l'énergie de fracture lors d'un retrait empêché et par augmentation de la température de fracture. De plus, si la température de compactage est inférieure à la température de cristallisation des paraffines au sein du bitume, le compactage est beaucoup moins efficace. Dans US 4.371.400, est décrite l'utilisation d'une zéolite pour améliorer la fluidité à chaud d'un enrobé bitumineux à très faible teneur en vide, tout en améliorant la résistance à l'enfoncement à 22 et 40 C. Dans US 2004/0033308 et US 2005/0076810, est décrite l'utilisation de zéolite, en particulier de zéolite A, dans la production d'enrobé à chaud, ce qui permet de réduire les températures d'au moins 30 C tout en conservant un comportement normal en aval de l'étape de malaxage en centrale. Cependant ce procédé n'est pas exempt de défauts : un tel procédé nécessite la présence d'un silo de stockage ainsi qu'un système d'ajout de la zéolite. De plus, l'utilisation de zéolite à un dosage d'au moins 0,2 % par rapport aux granulats tel que préconisé dans ces deux demandes de brevet représente un coût supplémentaire non négligeable. Dans WO 2005/100480, est décrite l'utilisation combinée de zéolite et de cires dans la production d'asphaltes coulés à basse température. Le procédé décrit présente non seulement l'inconvénient de la manipulation et du surcoût dû à l'utilisation de zéolite mais aussi de cires. Dans WO 97/20890, est décrit un procédé de fabrication d'enrobés bitumineux pour lequel le mélange est effectué en deux temps. Dans un premier temps, les granulats sont enrobés avec un bitume très mou anhydre, la température du mélange obtenu étant comprise entre 80 et 115 C ; dans un deuxième temps, de la poudre de bitume dur est ajoutée à une température inférieure à 50 C. Outre les modifications nécessaires à apporter aux installations industrielles existantes pour pouvoir manipuler et ajouter la poudre de bitume, ce procédé a l'inconvénient de nécessiter du temps pour obtenir une bonne cohésion. Dans EP 1.263.885 B1, dans un premier temps, les granulats à 130 C sont enrobés avec un liant mou anhydre à 120 C, puis on ajoute, sous forme de mousse, du bitume dur et de la vapeur d'eau dans le malaxeur. L'enrobé obtenu est ensuite mis en oeuvre entre 70 et 100 C. Ce procédé nécessite également du temps pour obtenir une bonne cohésion. De plus la pénétration résiduelle obtenue après mélange entre les deux bitumes rend ce procédé inadéquat pour les pays tempérés ou chauds. Dans EP 1.469.038 Al, les températures des différentes fractions granulaires injectées dans le malaxeur peuvent être différentes : dans un premier temps, les gros granulats sont enrobés avec la totalité du bitume à une température supérieure à 130 C, puis on injecte du sable humide non chauffé dans la centrale de malaxage, ce qui a l'avantage de limiter la consommation d'énergie. Au cours de la vaporisation de l'eau, on assure l'enrobage des éléments fins et de l'eau reste présente au sein de l'enrobé. L'enrobé se situe en sortie de centrale de malaxage à une température comprise entre 60 et 100 C. Une variante proposée consiste à chauffer à 200 C les gros granulats puis à les enrober avec la totalité du bitume et à injecter le sable humide non chauffé. Dans ce cas, l'eau est complètement éliminée et l'enrobage du sable est assuré par sa vaporisation. Dans la première variante, on cherche à maîtriser l'enrobage du sable par la vaporisation de son eau à l'état liquide initialement, ce qui a l'inconvénient d'être un phénomène fortement dépendant de la teneur en eau. De plus la fluidité de l'enrobé ainsi produit est moins bonne que celle d'un enrobé à chaud de référence. Dans la seconde variante, on ne chauffe pas le sable, mais on le sèche au sein de la centrale de malaxage, par transfert de chaleur présente préalablement dans les gros granulats. A température constante d'enrobé en sortie de centrale, la quantité de chaleur nécessaire à l'obtention d'un enrobé anhydre selon cette demande de brevet est donc très proche de celle nécessaire à l'obtention d'un enrobé de référence. EP 1.712.680 Al décrit un procédé consistant à enrober une première partie du granulat séchée et possédant des fines avec le liant puis à y ajouter la seconde partie du granulat possédant son humidité initiale. La fluidité de l'enrobé produit n'est pas au niveau de celle de l'enrobé à chaud et un aménagement sur la centrale de production est nécessaire. Dans EP 1.323.867, on facilite l'enrobage de granulats froids par du bitume chaud en pré-traitant les granulats avec une émulsion aqueuse de fluxant et de dope d'adhésivité et en fluxant le bitume. L'utilisation de fluxant pose le problème de la cinétique de montée en cohésion qui est plus lente que celle obtenue par refroidissement dans le cadre d'une fabrication selon les procédés de référence. On constate ainsi que les solutions proposées ci-dessus pour réduire la température de fabrication dans les procédés de fabrication à chaud présentent au moins l'un des inconvénients suivants pour pouvoir fonctionner efficacement : • nécessité d'adapter et modifier fortement l'unité industrielle de production, • et/ou perte de certaines des propriétés finales de l'enrobé telles que robustesse, fluidité, cohésion, augmentation de la fragilité à froid. Exposé de l'invention La présente invention propose un procédé de préparation d'enrobés obtenus à partir de mélange de produit bitumineux avec des granulats ; ces enrobés sont utilisables notamment pour la réalisation de matériaux dans le domaine de l'étanchéité, de la construction et de l'entretien de tapis routiers, trottoirs, pistes cyclables, aires de stationnement, pistes d'aviation... Le procédé de préparation d'enrobé bitumineux de la présente invention est caractérisé en ce que - le mélange de produit bitumineux avec des granulats contient au moins un additif A de formule chimique (R ùO-( CH2CH(CH3)O)a-(CH2CH2O)b)cP(=O)-OHd où P est l'atome de phosphore, c compris entre 1 et 2, c+d égal à 3, a compris entre 0 et 80 (bornes incluses), b compris entre 0 et 10 (bornes incluses) et R représentant une chaîne hydrocarbonée possédant de 6 à 30 atomes de carbone, la chaîne pouvant être linéaire, ramifiée, saturée, insaturée, la chaîne pouvant contenir au moins un cycle aromatique ou non, le dosage en additif(s) A ramené à la tonne de produit bitumineux étant compris entre 0,3 et 20 kg. La méthode de synthèse de l'additif n'est pas limitée. Elle consiste par exemple en la polymérisation d'addition d'oxyde de propylène et/ou d'oxyde d'éthylène sur un alcool possédant 6 à 30 atomes de carbone, suivie de la réaction avec P205. La structure des parties polypropylène glycol et polyéthylène glycol peut être statistique ou à blocs, et dans ce dernier cas l'ordre des blocs n'est pas limité ; - le mélange entre granulats et produit bitumineux est effectué à des températures des fractions granulaires qui peuvent être différentes ou identiques, permettant la production d'un enrobé à une température comprise entre 60 et 200 C, et préférentiellement entre 100 et 200 C. Par rapport à l'état de la technique, en sortie de centrale de production, la température des mélanges de granulats-produit bitumineux peut être abaissée de manière surprenante d'une amplitude allant jusqu'à 50 C, de préférence de 20 à 50 C ; - la température du mélange entre granulats et produit bitumineux lors de l'épandage est abaissée de manière surprenante d'une amplitude de 5 à 50 C ; - et la température du mélange entre granulats et produit bitumineux au coeur du tapis en début de compactage, quand il a lieu, est abaissée de manière surprenante d'une amplitude de 10 à 50 C, sans dégrader les propriétés normalisées du produit bitumineux et du mélangeentre produit bitumineux et granulats, tout en conservant une conduite du procédé, depuis le transport jusqu'au compactage éventuel conforme à l'état de l'art, en dehors des considérations sur les températures ci-dessus décrites. Aux USA, pour les enrobés à chaud (Hot Mix Asphalt), la référence est la norme AASHTO PP28. Elle indique , en fonction de la viscosité du produit bitumineux, la gamme de température de mélange entre granulat et produit bitumineux ; la norme AASHTO PP28 indique , en fonction de la viscosité du produit bitumineux, la gamme de température des mélanges entre granulat et produit bitumineux pour le compactage. En France, la norme française NF P 98-150 de décembre 1992 constitue la référence sur l'exécution des corps de chaussées, couches de liaison et couche de roulement en enrobés hydrocarbonés, la norme française NF P 98-130 de novembre 1999 constitue la référence pour les bétons bitumineux semi-grenus et la norme française NF P 98-138 de novembre 1999 constitue la référence pour les graves bitume. A titre d'exemple pour un bitume de pénétration 35/50, ces normes indiquent que les températures limites acceptables sont de 150 à 170 C pour l'enrobage et que, pour l'épandage, la température minimale de l'enrobé est de 130 C. Le ou les additifs A peuvent être ajoutés dans le produit bitumineux en amont de la zone de mélange entre granulats et produit bitumineux, ou pulvérisés sur les granulats chauffés, avant et/ou pendant l'ajout du produit bitumineux. Cette pulvérisation est effectuée de manière à assurer une bonne répartition du ou des additifs sur les granulats. Lors du mélange produit bitumineux-granulats, la température du produit bitumineux est comprise entre 100 et 250 C. Ces températures dépendent d'une part de la classe de pénétration du produit bitumineux : plus celle-ci est basse et plus le produit bitumineux et les granulats doivent être chauds. Ces températures dépendent d'autre part de la température de ramollissement bille-anneau du produit bitumineux : plus celle-ci est élevée et plus le produit bitumineux et les granulats doivent être chauds. Le produit bitumineux mis en oeuvre dans le procédé objet de la présente invention est utilisé à une température conforme à l'état de l'art. Dans le cadre de la présente invention, les additifs A cités ci-dessus peuvent être utilisés purs ou dilués à l'aide de solvants carbonés comme les solvants pétroliers et/ou les huiles végétales lors de leur mélange avec les produits bitumineux. Dans le cadre de la présente invention, le produit bitumineux peut, outre du bitume, contenir un ou plusieurs polymères ou copolymères tels que par exemple les poly(styrène-butadiène), poly(styrène-isoprène), polybutadiène, polychloroprène, polyisoprène, poly(éthylène-acétate de vinyle), poly(oléfine- acrylate d'alkyle) comme par exemple les poly(éthylène-acrylate d'alkyle), poly(oléfine-méthacrylate d'alkyle) comme par exemple les poly(éthylène-méthacrylate d'alkyle), poly(éthylène-acide acrylique), polyoléfines, polyesters, poudrettes de caoutchouc, ainsi qu'un ou plusieurs agents de réticulation permettant d'augmenter la stabilité au stockage du mélange entre bitume et polymère tels que par exemple le soufre. Le ou les polymères sont en général ajoutés à raison de 1 à 10 % en poids par rapport au poids de bitume. De manière préférée, le procédé de préparation des enrobés selon l'invention est mis en oeuvre selon les conditions opératoires détaillées ci-dessous, étant entendu que les plages de température s'entendent au sens large (bornes incluses) : - pour un bitume pur (i-e sans ajout de polymère(s)) de pénétration comprise entre 10 et 20, la température des granulats lors du malaxage avec le bitume est supérieure à 130 C, de préférence comprise entre 130 et 150 C, la température du mélange entre granulats et produit bitumineux lors de l'épandage est comprise entre 120 et 150 C, la température du mélange entre granulats et produit bitumineux au coeur du tapis en début de compactage, quand il a lieu, est comprise entre 120 et 150 C ; - pour un bitume pur de pénétration comprise entre 20 et 35, la température des granulats lors du malaxage avec le bitume est supérieure à 120 C, de préférence comprise entre 120 et 150 C, la température du mélange entre granulats et produit bitumineux lors de l'épandage est comprise entre 110 et 135 C, la température du mélange entre granulats et produit bitumineux au coeur du tapis en début de compactage, quand il a lieu, est comprise entre 110 et 135 C ; - pour un bitume pur de pénétration comprise entre 35 et 50, la température des granulats lors du malaxage avec le bitume est supérieure à 110 C, de préférence comprise entre 110 et 140 C, la température du mélange entre granulats et produit bitumineux lors de l'épandage est comprise entre 95 et 125 C, la température du mélange entre granulats et produit bitumineux au coeur du tapis en début de compactage, quand il a lieu, est comprise entre 95 et 125 C ; - pour un bitume pur de pénétration comprise entre 50 et 70, la température des granulats lors du malaxage avec le bitume est supérieure à 105 C, de préférence comprise entre 105 et 135 C, la température du mélange entre granulats et produit bitumineux lors de l'épandage est comprise entre 90 et 120 C, la température du mélange entre granulats et produit bitumineux au coeur du tapis en début de compactage, quand il a lieu, est comprise entre 85 et 120 C ; - pour un bitume pur de pénétration comprise entre 70 et 100, la température des granulats lors du malaxage avec le bitume est supérieure à 100 C, de préférence comprise entre 100 et 125 C, la température du mélange entre granulats et produit bitumineux lors de l'épandage est comprise entre 85 et 115 C, la température du mélange entre granulats et produit bitumineux au coeur du tapis en début de compactage, quand il a lieu, est comprise entre 85 et 115 C - pour un bitume pur de pénétration comprise entre 100 et 160, la température des granulats lors du malaxage avec le bitume est supérieure à 100 C, de préférence comprise entre 100 et 125 C, la température du mélange entre granulats et produit bitumineux lors de l'épandage est comprise entre 80 et 105 C, la température du mélange entre granulats et produit bitumineux au coeur du tapis en début de compactage, quand il a lieu, est comprise entre 80 et 105 C ; - pour un bitume pur de pénétration comprise entre 160 et 250, la température des granulats lors du malaxage avec le bitume est supérieure à 100 C, de préférence comprise entre 100 et 120 C, la température du mélange entre granulats et produit bitumineux lors de l'épandage est comprise entre 75 et 100 C, la température du mélange entre granulats et produit bitumineux au coeur du tapis en début de compactage, quand il a lieu, est comprise entre 75 et 100 C ; - pour un bitume de pénétration comprise entre 10 et 20 avant ajout de polymère(s) et contenant entre 1 et 4% de polymère(s), la température des granulats lors du malaxage avec le bitume est supérieure à 150 C, de préférence comprise entre 150 et 180 C, la température du mélange entre granulats et produit bitumineux lors de l'épandage est comprise entre 145 et 175 C, la température du mélange entre granulats et produit bitumineux au coeur du tapis en début de compactage, quand il a lieu, est comprise entre 145 et 175 C ; - pour un bitume de pénétration comprise entre 20 et 35 avant ajout de polymère(s) et contenant entre 1 et 4% de polymère(s), la température des granulats lors du malaxage avec le bitume est supérieure à 140 C, de préférence comprise entre 140 et 165 C, la température du mélange entre granulats et produit bitumineux lors de l'épandage est comprise entre 130 et 160 C, la température du mélange entre granulats et produit bitumineux au coeur du tapis en début de compactage, quand il a lieu, est comprise entre 130 et 160 C ; - pour un bitume de pénétration comprise entre 35 et 50 avant ajout de polymère(s) et contenant entre 1 et 4% de polymère(s), la température des granulats lors du malaxage avec le bitume est supérieure à 130 C, de préférence comprise entre 130 et 155 C, la température du mélange entre granulats et produit bitumineux lors de l'épandage est comprise entre 120 et 150 C, la température du mélange entre granulats et produit bitumineux au coeur du tapis en début de compactage, quand il a lieu, est comprise entre 120 et 150 C ; - pour un bitume de pénétration comprise entre 50 et 70 avant ajout de polymère(s) et contenant entre 1 et 4% de polymère(s), la température des granulats lors du malaxage avec le bitume est supérieure à 120 C, de préférence comprise entre 120 et 150 C, la température du mélange entre granulats et produit bitumineux lors de l'épandage est comprise entre 115 et 140 C, la température du mélange entre granulats et produit bitumineux au coeur du tapis en début de compactage, quand il a lieu, est comprise entre 115 et 140 C ; - pour un bitume de pénétration comprise entre 70 et 100 avant ajout de polymère(s) et contenant entre 1 et 4% de polymère(s), la température des granulats lors du malaxage avec le bitume est supérieure à 120 C, de préférence comprise entre 120 et 140 C, la température du mélange entre granulats et produit bitumineux lors de l'épandage est comprise entre 110 et 135 C, la température du mélange entre granulats et produit bitumineux au coeur du tapis en début de compactage, quand il a lieu, est comprise entre 110 et 135 C ; - pour un bitume de pénétration comprise entre 100 et 160 avant ajout de polymère et contenant entre 1 et 4% de polymère(s), la température des granulats lors du malaxage avec le bitume est supérieure à 120 C, de préférence comprise entre 120 et 140 C, la température du mélange entre granulats et produit bitumineux lors de l'épandage est comprise entre 105 et 130 C, la température du mélange entre granulats et produit bitumineux au coeur du tapis en début de compactage, quand il a lieu, est comprise entre 105 et 130 C ; - pour un bitume pur de pénétration comprise entre 160 et 250 avant ajout de polymère(s) et contenant entre 1 et 4% de polymère(s), la température des granulats lors du malaxage avec le bitume est supérieure à 120 C, de préférence comprise entre 120 et 140 C, la température du mélange entre granulats et produit bitumineux lors de l'épandage est comprise entre 100 et 125 C, la température du mélange entre granulats et produit bitumineux au coeur du tapis en début de compactage, quand il a lieu, est comprise entre 100 et 125 C ; - pour un bitume de pénétration comprise entre 10 et 20 avant ajout de polymère(s) et contenant entre 4 et 8% de polymère(s), la température des granulats lors du malaxage avec le bitume est supérieure à 155 C, de préférence comprise entre 155 et 185 C, la température du mélange entre granulats et produit bitumineux lors de l'épandage est comprise entre 150 et 180 C, la température du mélange entre granulats et produit bitumineux au coeur du tapis en début de compactage, quand il a lieu, est comprise entre 150 et 180 C ; - pour un bitume de pénétration comprise entre 20 et 35 avant ajout de polymère(s) et contenant entre 4 et 8% de polymère(s), la température des granulats lors du malaxage avec le bitume est supérieure à 145 C, de préférence comprise entre 145 et 170 C, la température du mélange entre granulats et produit bitumineux lors de l'épandage est comprise entre 135 et 165 C, la température du mélange entre granulats et produit bitumineux au coeur du tapis en début de compactage, quand il a lieu, est comprise entre 135 et 165 C ; - pour un bitume de pénétration comprise entre 35 et 50 avant ajout de polymère(s) et contenant entre 4 et 8% de polymère(s), la température des granulats lors du malaxage avec le bitume est supérieure à 135 C, de préférence comprise entre 135 et 160 C, la température du mélange entre granulats et produit bitumineux lors de l'épandage est comprise entre 125 et 155 C, la température du mélange entre granulats et produit bitumineux au coeur du tapis en début de compactage, quand il a lieu, est comprise entre 125 et 155 C ; - pour un bitume de pénétration comprise entre 50 et 70 avant ajout de polymère(s) et contenant entre 4 et 8% de polymère(s), la température des granulats lors du malaxage avec le bitume est supérieure à 130 C, de préférence comprise entre 130 et 155 C, la température du mélange entre granulats et produit bitumineux lors de l'épandage est comprise entre 120 et 145 C, la température du mélange entre granulats et produit bitumineux au coeur du tapis en début de compactage, quand il a lieu, est comprise entre 120 et 145 C ; - pour un bitume de pénétration comprise entre 70 et 100 avant ajout de polymère(s) et contenant entre 4 et 8% de polymère(s), la température des granulats lors du malaxage avec le bitume est supérieure à 125 C, de préférence comprise entre 125 et 145 C, la température du mélange entre granulats et produit bitumineux lors de l'épandage est comprise entre 120 et 140 C, la température du mélange entre granulats et produit bitumineux au coeur du tapis en début de compactage, quand il a lieu, est comprise entre 115 C et 140 C ; - pour un bitume de pénétration comprise entre 100 et 160 avant ajout de polymère(s) et contenant entre 4 et 8% de polymère(s), la température des granulats lors du malaxage avec le bitume est supérieure à 125 C, de préférence comprise entre 125 et 145 C, la température du mélange entre granulats et produit bitumineux lors de l'épandage est comprise entre 115 et 135 C, la température du mélange entre granulats et produit bitumineux au coeur du tapis en début de compactage, quand il a lieu, est comprise entre 110 C et 135 C ; - pour un bitume pur de pénétration comprise entre 160 et 250 avant ajout de polymère(s) et contenant entre 4 et 8% de polymère(s), la température des granulats lors du malaxage avec le bitume est supérieure à 125 C, de préférence comprise entre 125 et 145 C, la température du mélange entre granulats et produit bitumineux lors de l'épandage est comprise entre 110 et 130 C, la température du mélange entre granulats et produit bitumineux au coeur du tapis en début de compactage, quand il a lieu, est comprise entre 105 et 130 C. Les plages de températures indiquées ci-dessus se chevauchent lorsqu'on change de pénétration de bitume : généralement l'homme de l'art choisit les températures en se basant sur la classe du bitume utilisé et non sur la pénétration exacte du bitume utilisé. Cependant l'homme de l'art peut être amené à se demander quelle température choisir pour la production, l'épandage ou le compactage lors de l'utilisation d'un bitume dont la pénétration est exactement à la frontière entre deux classes. L'invention permet alors de choisir la gamme de température la plus basse. Par exemple, pour un bitume pur de pénétration 35, les deux plages de température sont les suivantes : 120-150 C et 110-140 C à la production en sortie de centrale. L'invention permet de choisir la plage de température la plus basse 110-140 C. Le choix plus précis de la température à l'intérieur de cette plage dépend des performances de la centrale, de la température et de la nature et du dosage du bitume utilisé, de la nature et distribution granulométrique des granulats, des conditions météorologiques lors du transport et du chantier, du temps de transport, des performances des équipements d'épandage et de compactage, et du niveau visé pour les propriétés de l'enrobé. Les performances de l'enrobé sont alors conformes aux normes, tout en conservant une conduite du procédé, depuis le transport jusqu'au compactage éventuel conforme à l'état de l'art, en dehors des considérations sur les températures ci-dessus décrites. Travailler dans la gamme de température supérieure 120-150 C facilitera les opérations tout en restant dans le cadre de l'invention. De manière encore plus préférée, les conditions opératoires du procédé selon l'invention sont les suivantes : - pour un bitume pur de pénétration comprise entre 10 et 20, la température des granulats lors du malaxage avec le bitume est comprise entre 135 et 150 C, la température du mélange entre granulats et produit bitumineux lors de l'épandage est comprise entre 125 et 145 C, la température du mélange entre granulats et produit bitumineux au coeur du tapis en début de compactage, quand il a lieu, est comprise entre 125 et 145 C ; - pour un bitume pur de pénétration comprise entre 20 et 35, la température des granulats lors du malaxage avec le bitume est comprise entre 125 et 135 C, la température du mélange entre granulats et produit bitumineux lors de l'épandage est comprise entre 115 et 125 C, la température du mélange entre granulats et produit bitumineux au coeur du tapis en début de compactage, quand il a lieu, est comprise entre 105 et 125 C ; - pour un bitume pur de pénétration comprise entre 35 et 50, la température des granulats lors du malaxage avec le bitume est comprise entre 115 et 125 C, la température du mélange entre granulats et produit bitumineux lors de l'épandage est comprise entre 105 et 115 C, la température du mélange entre granulats et produit bitumineux au coeur du tapis en début de compactage, quand il a lieu, est comprise entre 95 et 105 C ; - pour un bitume pur de pénétration comprise entre 50 et 70, la température des granulats lors du malaxage avec le bitume est comprise entre 105 et 115 C, la température du mélange entre granulats et produit bitumineux lors de l'épandage est comprise entre 95 et 105 C, la température du mélange entre granulats et produit bitumineux au coeur du tapis en début de compactage, quand il a lieu, est comprise entre 85 et 95 C ; - pour un bitume pur de pénétration comprise entre 70 et 100, la température des granulats lors du malaxage avec le bitume est comprise entre 100 et 105 C, la température du mélange entre granulats et produit bitumineux lors de l'épandage est comprise entre 85 et 95 C, la température du mélange entre granulats et produit bitumineux au coeur du tapis en début de compactage, quand il a lieu, est comprise entre 85 et 95 C - pour un bitume pur de pénétration comprise entre 100 et 160, la température des granulats lors du malaxage avec le bitume est comprise entre 100 et 105 C, la température du mélange entre granulats et produit bitumineux lors de l'épandage est comprise entre 85 et 95 C, la température du mélange entre granulats et produit bitumineux au coeur du tapis en début de compactage, quand il a lieu, est comprise entre 85 et 95 C ; - pour un bitume pur de pénétration comprise entre 160 et 250, la température des granulats lors du malaxage avec le bitume est comprise entre 100 et 105 C, la température du mélange entre granulats et produit bitumineux lors de l'épandage est comprise entre 80 et 85 C, la température du mélange entre granulats et produit bitumineux au coeur du tapis en début de compactage, quand il a lieu, est comprise entre 80 et 85 C ; - pour un bitume de pénétration comprise entre 10 et 20 avant ajout de polymère(s) et contenant entre 1 et 4% de polymère(s), la température des granulats lors du malaxage avec le bitume est comprise entre 150 et 180 C, la température du mélange entre granulats et produit bitumineux lors de l'épandage est comprise entre 145 et 175 C, la température du mélange entre granulats et produit bitumineux au coeur du tapis en début de compactage, quand il a lieu, est comprise entre 145 et 175 C ; - pour un bitume de pénétration comprise entre 20 et 35 avant ajout de polymère(s) et contenant entre 1 et 4% de polymère(s), la température des granulats lors du malaxage avec le bitume est comprise entre 140 et 150 C, la température du mélange entre granulats et produit bitumineux lors de l'épandage est comprise entre 130 et 145 C, la température du mélange entre granulats et produit bitumineux au coeur du tapis en début de compactage, quand il a lieu, est comprise entre 130 et 145 C ; - pour un bitume de pénétration comprise entre 35 et 50 avant ajout de polymère(s) et contenant entre 1 et 4% de polymère(s), la température des granulats lors du malaxage avec le bitume est comprise entre 130 et 140 C, la température du mélange entre granulats et produit bitumineux lors de l'épandage est comprise entre 120 et 130 C, la température du mélange entre granulats et produit bitumineux au coeur du tapis en début de compactage, quand il a lieu, est comprise entre 120 et 130 C ; - pour un bitume de pénétration comprise entre 50 et 70 avant ajout de polymère(s) et contenant entre 1 et 4% de polymère(s), la température des granulats lors du malaxage avec le bitume est comprise entre 120 et 130 C, la température du mélange entre granulats et produit bitumineux lors de l'épandage est comprise entre 115 et 120 C, la température du mélange entre granulats et produit bitumineux au coeur du tapis en début de compactage, quand il a lieu, est comprise entre 110 et 120 C ; - pour un bitume de pénétration comprise entre 70 et 100 avant ajout de polymère(s) et contenant entre 1 et 4% de polymère(s), la température des granulats lors du malaxage avec le bitume est comprise entre 120 et 130 C, la température du mélange entre granulats et produit bitumineux lors de l'épandage est comprise entre 115 et 120 C, la température du mélange entre granulats et produit bitumineux au coeur du tapis en début de compactage, quand il a lieu, est comprise entre 110 et 120 C ; - pour un bitume de pénétration comprise entre 100 et 160 avant ajout de polymère et contenant entre 1 et 4% de polymère(s), la température des granulats lors du malaxage avec le bitume est comprise entre 120 et 130 C, la température du mélange entre granulats et produit bitumineux lors de l'épandage est comprise entre 105 et 115 C, la température du mélange entre granulats et produit bitumineux au coeur du tapis en début de compactage, quand il a lieu, est comprise entre 105 et 110 C ; - pour un bitume pur de pénétration comprise entre 160 et 250 avant ajout de polymère(s) et contenant entre 1 et 4% de polymère(s), la température des granulats lors du malaxage avec le bitume est comprise entre 120 et 130 C, la température du mélange entre granulats et produit bitumineux lors de l'épandage est comprise entre 105 et 115 C, la température du mélange entre granulats et produit bitumineux au coeur du tapis en début de compactage, quand il a lieu, est comprise entre 100 et 105 C ; - pour un bitume de pénétration comprise entre 10 et 20 avant ajout de polymère(s) et contenant entre 4 et 8% de polymère(s), la température des granulats lors du malaxage avec le bitume est comprise entre 165 et 185 C, la température du mélange entre granulats et produit bitumineux lors de l'épandage est comprise entre 155 et 180 C, la température du mélange entre granulats et produit bitumineux au coeur du tapis en début de compactage, quand il a lieu, est comprise entre 155 et 180 C ; - pour un bitume de pénétration comprise entre 20 et 35 avant ajout de polymère(s) et contenant entre 4 et 8% de polymère(s), la température des granulats lors du malaxage avec le bitume est comprise entre 155 et 165 C, la température du mélange entre granulats et produit bitumineux lors de l'épandage est comprise entre 145 et 155 C, la température du mélange entre granulats et produit bitumineux au coeur du tapis en début de compactage, quand il a lieu, est comprise entre 145 et 155 C ; - pour un bitume de pénétration comprise entre 35 et 50 avant ajout de polymère(s) et contenant entre 4 et 8% de polymère(s), la température des granulats lors du malaxage avec le bitume est comprise entre 145 et 155 C, la température du mélange entre granulats et produit bitumineux lors de l'épandage est comprise entre 135 et 145 C, la température du mélange entre granulats et produit bitumineux au coeur du tapis en début de compactage, quand il a lieu, est comprise entre 130 et 145 C ; - pour un bitume de pénétration comprise entre 50 et 70 avant ajout de polymère(s) et contenant entre 4 et 8% de polymère(s), la température des granulats lors du malaxage avec le bitume est comprise entre 135 et 145 C, la température du mélange entre granulats et produit bitumineux lors de l'épandage est comprise entre 125 et 135 C, la température du mélange entre granulats et produit bitumineux au coeur du tapis en début de compactage, quand il a lieu, est comprise entre 125 et 130 C ; - pour un bitume de pénétration comprise entre 70 et 100 avant ajout de polymère(s) et contenant entre 4 et 8% de polymère(s), la température des granulats lors du malaxage avec le bitume est comprise entre 125 et 135 C, la température du mélange entre granulats et produit bitumineux lors de l'épandage est comprise entre 120 et 125 C, la température du mélange entre granulats et produit bitumineux au coeur du tapis en début de compactage, quand il a lieu, est comprise entre 120 C et 125 C ; - pour un bitume de pénétration comprise entre 100 et 160 avant ajout de polymère(s) et contenant entre 4 et 8% de polymère(s), la température des granulats lors du malaxage avec le bitume est comprise entre 125 et 135 C, la température du mélange entre granulats et produit bitumineux lors de l'épandage est comprise entre 115 et 120 C, la température du mélange entre granulats et produit bitumineux au coeur du tapis en début de compactage, quand il a lieu, est comprise entre 115 C et 120 C ; - pour un bitume pur de pénétration comprise entre 160 et 250 avant 30 ajout de polymère(s) et contenant entre 4 et 8% de polymère(s), la température des granulats lors du malaxage avec le bitume est comprise entre 125 et 135 C, la température du mélange entre granulats et produit bitumineux lors de l'épandage est comprise entre 110 et 115 C, la température du mélange entre granulats et produit bitumineux au coeur du tapis en début de compactage, quand il a lieu, est comprise entre 110 et 115 C. Les avantages de l'invention par rapport à l'état de l'art sont listés ci-dessous et incluent notamment la limitation des quatre défauts cités plus haut lors de la mise en oeuvre des procédés de fabrication d'enrobés à des températures supérieures à 100 C: - diminution de la consommation de combustible fossile lorsqu'il y a diminution de la température de production du mélange de granulats et de produit bitumineux, - diminution de l'émission de GES et de poussières, - diminution de la pénibilité des travaux lors des opérations de répandage et de compactage, - sécurisation des opérations d'épandage et de compactage de l'enrobé vis-à-vis des conditions météorologiques, cette sécurisation étant en particulier possible pour des mélanges de granulats et de produits bitumineux dont la température en sortie de centrale de production est conforme aux normes et dont les températures d'épandage et de compactage sont abaissées par rapport aux normes, - allongement du délai pendant lequel on peut utiliser l'enrobé après sa préparation, - dans le cas où deux bandes d'enrobé sont déposées successivement et côte à côte, le joint les séparant est plus résistant et mieux fermé, - le retrait thermique est plus limité ainsi que le risque de fissuration, - l'oxydation du produit bitumineux est plus limitée, ce qui augmente la durée de vie du mélange produit bitumineux/granulats et facilite son recyclage, - abaissement des températures de production de l'enrobé sans investissement nécessaire sur l'unité de production, - durée entre début de l'épandage de l'enrobé et réouverture au trafic réduite, - pas d'impact sur les propriétés mécaniques finales du matériau de construction bitumineux. Exemples Dans l'exemple 1, l'additivation du bitume de pénétration 35/50 est effectuée à 160 C, sur plaque chauffante avec agitation à 1 tr/spendant 15 minutes. Les mesures de pénétration (ou pénétrabilité) et de point de ramollissement bille-anneau des enrobés sont conformes aux normes NF EN 1426 et respectivement NF EN 1427. Exemple 1 Un bitume dénommé TOTAL Azalt de pénétration 35/50 provenant de la 10 raffinerie de Feyzin a été additivé à l'aide des additifs suivants : • Additif 1 : produit de formule chimique (Rû0-(CH2CH(CH3)O)a-(CH2CH2O)b)rP(=O)-OHd avec P l'atome de phosphore, c compris entre 1 et 2, c+d égal à 3, a égal à 0, b égal à 4 et R représentant une chaîne hydrocarbonée linéaire possédant entre 12 et 14 atomes de carbone, commercialisé sous le nom de 15 Beycostat A244 ; *Additif 2 produit de formule chimique (Rû0-(CH2CH(CH3)O)a-(CH2CH2O)b)oP(=O)-OHd avec P l'atome de phosphore, c compris entre 1 et 2, c+d égal à 3, a égal à 0, b égal à 4 et R représentant une chaîne hydrocarbonée linéaire possédant entre 16 et 18 atomes de carbone, commercialisé sous le nom de 20 Beycostat A684 ; • Additif 3: produit de formule chimique (RûO-( CH2CH(CH3)O)a-(CH2CH2O)b)CP(=O)-OHd avec P l'atome de phosphore, c compris entre 1 et 2, c+d égal à 3, a égal à 4, b égal à 2 et R représentant la chaîne hydrocarbonée nonylphénol, les proportions massiques du produit en monoester de phosphate et 25 diester de phosphate étant comprises respectivement entre 50 à 65% et 30 à 40% ; * Additif 4 : le produit de formule chimique (RûO-( CH2CH(CH3)O)a-(CH2CH2O)b)CP(=O)-OHd avec P l'atome de phosphore, c compris entre 1 et 2, c+d égal à 3, a égal à 0, b égal à 0 et R représentant la chaîne hydrocarbonée nonylphénol, les proportions massiques du produit en monoester de phosphate et 30 diester de phosphate étant comprises respectivement entre 50 à 65% et 30 à 40%. Les mesures de pénétrabilité et de point de ramollissement bille-anneau sont réunies dans le tableau suivant : N Nature de l'échantillon Pénétration Limites de Point Limites de point (x0,1 mm) pénétration de de @ 25 C (x 0,1 mm) ramollissement ramollissement ( C) ( C) 1 Bitume pur 37 55 2 Bitume + Additif 1 37 54 (5 kg/t) 3 Bitume + Additif 2 36 55 (5 kg/t) 35-50 50-58 4 Bitume + Additif 3 39 53 (5 kg/t) Bitume + Additif 4 41 55 (5 kg/t) On ne modifie pas la classe du bitume en ajoutant les additifs. 5 Exemple 2 Sur une centrale fixe discontinue, on fabrique un Béton Bitumineux Semi-Grenu (BBSG) 0/10 de classe 3 en quatre planches différentes, toutes quatre possédant la formule granulaire suivante : Le bitume utilisé est le même que celui de l'exemple 1 (TOTAL Azalt pénétration 35/50). La teneur en produit bitumineux est de 5,7 g pour 100 g de granulats. Pour la première planche, le bitume est utilisé pur. Pour les quatre autres planches, le bitume est additivé avec les additifs suivants au dosage de 4 kg par tonne de bitume. Les additifs 1 à 4 testés sont les mêmes que ceux décrits à l'exemple 1. Chaque additivation est effectuée par le trou d'homme de la cuve de stockage du bitume dédiée. Le bitume ainsi additivé avec les additifs 1 et 2 est utilisé après 30 minutes de recirculation dans la cuve de stockage. Le bitume ainsi - filler calcaire calcaire 3% - sable 0/4 granite 44% -granulats 4/6 granite 12% - granulats 6/10 granite 41% additivé avec les additifs 3 et 4 est utilisé après 2h30 minutes de recirculation dans la cuve de stockage. Lors de la production de l'enrobé, les températures suivantes sont respectées : - le granulat est chauffé à 160 C pour la première planche et 120 C pour les quatre planches suivantes - le bitume est, dans tous les cas, utilisé à 160 C. L'épandage est effectué à l'aide d'un finisseur Vogele 1900, dont la vitesse d'avancement est de 5 m/min et d'un compacteur Dynapac CC422, dont la vitesse d'avancement est de 3 km/h, le dosage en enrobé étant de 140 kg/m2. Le nombre de passes réalisées est de 8, sous vibration de petite amplitude et de fréquence 50 Hz. Lors du compactage, les températures du BBSG suivantes sont respectées : - sur bitume pur, à 140 C en moyenne pour la première - sur bitume additivé à 100 C pour les quatre autres planches. On mesure, suite au chantier, les masses volumiques apparentes au gammadensimètre selon la norme NF P 98-241-1. Les porosités sont calculées à partir des masses volumiques gamma. Les températures (T) du BBSG sont mesurées à coeur. Nature du bitume T granulats à la T BBSG à la T BBSG au Porosité production ( C) dépose ( C) compactage ( C) moyenne (%) Bitume pur 160 160 140 4,2 Bitume + Additif 1 120 120 100 4,8 (4kg/t) Bitume + Additif 2 120 120 100 5,9 ( 4kg/t) Bitume + Additif 3 120 120 100 5,7 ( 4kg/t) Bitume + Additif 4 120 120 100 5,6 (4 kg/t) Par rapport aux limites de porosité de la norme NF P 98-130 pour les BBSG 0/10 de classe 3 qui sont de 4 et 8%, le BBSG de référence ainsi que les BBSG produits selon la présente demande à l'aide des additifs 1 à 4 respectent la norme.20 Revendications 1. Procédé de préparation et d'utilisation de mélange de produit bitumineux avec des granulats, caractérisé en ce que - le mélange de produit bitumineux avec des granulats contient au moins un additif A de formule chimique (R ûO-( CH2CH(CH3)O)a- (CH2CH2O)b)cP(=O)-OHd où P est l'atome de phosphore, c compris entre 1 et 2, c+d égal à 3, a compris entre 0 et 80, b compris entre 0 et 10 et R représentant une chaîne hydrocarbonée possédant 6 à 30 atomes de carbone, la chaîne pouvant être linéaire, ramifiée, saturée, insaturée, la chaîne pouvant contenir un noyau aromatique, la structure des parties polypropylène glycol et polyéthylène glycol pouvant être statistique ou à blocs, et dans ce dernier cas l'ordre des blocs n'étant pas limité, le dosage en additif(s) A ramené à la tonne de produit bitumineux étant compris entre 0,3 et 20 kg, - le mélange entre granulats et produit bitumineux est effectué à des températures des fractions granulaires, identiques ou différentes, permettant la production d'un enrobé à une température comprise entre 60 et 200 C, et préférentiellement entre 100 et 200 C, - la température de production des mélanges de granulats et de produit bitumineux en sortie de centrale de production est abaissée d'une amplitude allant jusqu'à 50 C, - la température du mélange entre granulats et produit bitumineux lors de l'épandage est abaissée d'une amplitude de 5 à 50 C, - et la température du mélange entre granulats et produit bitumineux au coeur du tapis en début de compactage, quand il a lieu, est abaissée d'une amplitude de 10 à 50 C. 2. Procédé selon la revendication 1 caractérisé en ce que • le mélange entre granulats et produit bitumineux est effectué à des températures des fractions granulaires, identiques ou différentes, permettant la production d'un enrobé à une température comprise entre 60 et 200 C, et préférentiellement entre 100 et 200 C, • la température de production des mélanges de granulats et de produit bitumineux en sortie de centrale de production est abaissée d'une amplitude de 20 à 50 C, • la température du mélange entre granulats et produit bitumineux lors de l'épandage est abaissée d'une amplitude de 5 à 50 C ,• la température du mélange entre granulats et produit bitumineux au coeur du tapis en début de compactage, quand il a lieu, est abaissée d'une amplitude de 10 à 50 C. 3. Procédé selon la revendication 1 caractérisé en ce que • le mélange entre granulats et produit bitumineux est effectué à des températures des fractions granulaires identiques, permettant la production d'un enrobé à une température comprise entre 100 et 200 C, • la température de production des mélanges de granulats et de produit bitumineux en sortie de centrale de production est abaissée d'une amplitude de 20 à 50 C, • la température du mélange entre granulats et produit bitumineux lors de l'épandage est abaissée d'une amplitude de 5 à 50 C • la température du mélange entre granulats et produit bitumineux au coeur du tapis en début de compactage, quand il a lieu, est abaissée d'une amplitude de 10 à 50 C. 4. Procédé selon l'une des revendications 1 à 3, caractérisé en ce que -pour un bitume pur de pénétration comprise entre 10 et 20, la température des granulats lors du malaxage avec le bitume est supérieure à 130 C, la température du mélange entre granulats et produit bitumineux lors de l'épandage est comprise entre 120 et 150 C, la température du mélange entre granulats et produit bitumineux au coeur du tapis en début de compactage, quand il a lieu, est comprise entre 120 et 150 C ; - pour un bitume pur de pénétration comprise entre 20 et 35, la température des granulats lors du malaxage avec le bitume est supérieure à 120 C, la température du mélange entre granulats et produit bitumineux lors de l'épandage est comprise entre 110 et 135 C, la température du mélange entre granulats et produit bitumineux au coeur du tapis en début de compactage, quand il a lieu, est comprise entre 110 et 135 C ; - pour un bitume pur de pénétration comprise entre 35 et 50, la température des granulats lors du malaxage avec le bitume est supérieure à 110 C,la température du mélange entre granulats et produit bitumineux lors de l'épandage est comprise entre 95 et 125 C, la température du mélange entre granulats et produit bitumineux au coeur du tapis en début de compactage, quand il a lieu, est comprise entre 95 et 125 C ; - pour un bitume pur de pénétration comprise entre 50 et 70, la température des granulats lors du malaxage avec le bitume est supérieure à 105 C, la température du mélange entre granulats et produit bitumineux lors de l'épandage est comprise entre 90 et 120 C, la température du mélange entre granulats et produit bitumineux au coeur du tapis en début de compactage, quand il a lieu, est comprise entre 85 et 120 C ; - pour un bitume pur de pénétration comprise entre 70 et 100, la température des granulats lors du malaxage avec le bitume est supérieure à 100 C, la température du mélange entre granulats et produit bitumineux lors de l'épandage est comprise entre 85 et 115 C, la température du mélange entre granulats et produit bitumineux au coeur du tapis en début de compactage, quand il a lieu, est comprise entre 85 et 115 C - pour un bitume pur de pénétration comprise entre 100 et 160, la température des granulats lors du malaxage avec le bitume est supérieure à 100 C, la température du mélange entre granulats et produit bitumineux lors de l'épandage est comprise entre 80 et 105 C, la température du mélange entre granulats et produit bitumineux au coeur du tapis en début de compactage, quand il a lieu, est comprise entre 80 et 105 C ; - pour un bitume pur de pénétration comprise entre 160 et 250, la température des granulats lors du malaxage avec le bitume est supérieure à 100 C, la température du mélange entre granulats et produit bitumineux lors de l'épandage est comprise entre 75 et 100 C, la température du mélange entre granulats et produit bitumineux au coeur du tapis en début de compactage, quand il a lieu, est comprise entre 75 et 100 C ; - pour un bitume de pénétration comprise entre 10 et 20 avant ajout de polymère et contenant entre 1 et 4% de polymère(s),la température des granulats lors du malaxage avec le bitume est supérieure à 150 C, la température du mélange entre granulats et produit bitumineux lors de l'épandage est comprise entre 145 et 175 C, la température du mélange entre granulats et produit bitumineux au coeur du tapis en début de compactage, quand il a lieu, est comprise entre 145 et 175 C ; - pour un bitume de pénétration comprise entre 20 et 35 avant ajout de polymère et contenant entre 1 et 4% de polymère(s), la température des granulats lors du malaxage avec le bitume est supérieure à 140 C, la température du mélange entre granulats et produit bitumineux lors de l'épandage est comprise entre 130 et 160 C, la température du mélange entre granulats et produit bitumineux au coeur du tapis en début de compactage, quand il a lieu, est comprise entre 130 et 160 C ; - pour un bitume de pénétration comprise entre 35 et 50 avant ajout de polymère et contenant entre 1 et 4% de polymère(s), la température des granulats lors du malaxage avec le bitume est supérieure à 130 C, la température du mélange entre granulats et produit bitumineux lors de l'épandage est comprise entre 120 et 150 C, la température du mélange entre granulats et produit bitumineux au coeur du tapis en début de compactage, quand il a lieu, est comprise entre 120 et 150 C ; - pour un bitume de pénétration comprise entre 50 et 70 avant ajout de polymère et contenant entre 1 et 4% de polymère(s), la température des granulats lors du malaxage avec le bitume est supérieure à 120 C, la température du mélange entre granulats et produit bitumineux lors de l'épandage est comprise entre 115 et 140 C, la température du mélange entre granulats et produit bitumineux au coeur du tapis en début de compactage, quand il a lieu, est comprise entre 115 et 140 C ; - pour un bitume de pénétration comprise entre 70 et 100 avant ajout de polymère et contenant entre 1 et 4% de polymère(s), la température des granulats lors du malaxage avec le bitume est supérieure à 120 C,la température du mélange entre granulats et produit bitumineux lors de l'épandage est comprise entre 110 et 135 C, la température du mélange entre granulats et produit bitumineux au coeur du tapis en début de compactage, quand il a lieu, est comprise entre 110 et 135 C ; - pour un bitume de pénétration comprise entre 100 et 160 avant ajout de polymère et contenant entre 1 et 4% de polymère(s), la température des granulats lors du malaxage avec le bitume est supérieure à 120 C, la température du mélange entre granulats et produit bitumineux lors de l'épandage est comprise entre 105 et 130 C, la température du mélange entre granulats et produit bitumineux au coeur du tapis en début de compactage, quand il a lieu, est comprise entre 105 et 130 C ; - pour un bitume pur de pénétration comprise entre 160 et 250 avant ajout de polymère et contenant entre 1 et 4% de polymère(s), la température des granulats lors du malaxage avec le bitume est supérieure à 120 C, la température du mélange entre granulats et produit bitumineux lors de l'épandage est comprise entre 100 et 125 C, la température du mélange entre granulats et produit bitumineux au coeur du tapis en début de compactage, quand il a lieu, est comprise entre 100 et 125 C ; - pour un bitume de pénétration comprise entre 10 et 20 avant ajout de polymère et contenant entre 4 et 8% de polymère(s), la température des granulats lors du malaxage avec le bitume est supérieure à 155 C, la température du mélange entre granulats et produit bitumineux lors de l'épandage est comprise entre 150 et 180 C, la température du mélange entre granulats et produit bitumineux au coeur du tapis en début de compactage, quand il a lieu, est comprise entre 150 et 180 C ; - pour un bitume de pénétration comprise entre 20 et 35 avant ajout de 30 polymère et contenant entre 4 et 8% de polymère(s), la température des granulats lors du malaxage avec le bitume est supérieure à 145 C, la température du mélange entre granulats et produit bitumineux lors de l'épandage est comprise entre 135 et 165 C,la température du mélange entre granulats et produit bitumineux au coeur du tapis en début de compactage, quand il a lieu, est comprise entre 135 et 165 C ; - pour un bitume de pénétration comprise entre 35 et 50 avant ajout de polymère et contenant entre 4 et 8% de polymère(s), la température des granulats lors du malaxage avec le bitume est supérieure à 135 C, la température du mélange entre granulats et produit bitumineux lors de l'épandage est comprise entre 125 et 155 C, la température du mélange entre granulats et produit bitumineux au coeur du tapis en début de compactage, quand il a lieu, est comprise entre 125 et 155 C ; - pour un bitume de pénétration comprise entre 50 et 70 avant ajout de polymère et contenant entre 4 et 8% de polymère(s), la température des granulats lors du malaxage avec le bitume est supérieure à 130 C, la température du mélange entre granulats et produit bitumineux lors de l'épandage est comprise entre 120 et 145 C, la température du mélange entre granulats et produit bitumineux au coeur du tapis en début de compactage, quand il a lieu, est comprise entre 120 et 145 C ; - pour un bitume de pénétration comprise entre 70 et 100 avant ajout de 20 polymère et contenant entre 4 et 8% de polymère(s), la température des granulats lors du malaxage avec le bitume est supérieure à 125 C, la température du mélange entre granulats et produit bitumineux lors de l'épandage est comprise entre 120 et 140 C, 25 la température du mélange entre granulats et produit bitumineux au coeur du tapis en début de compactage, quand il a lieu, est comprise entre 115 et 140 C ; - pour un bitume de pénétration comprise entre 100 et 160 avant ajout de polymère et contenant entre 4 et 8% de polymère(s), la température des granulats lors du malaxage avec le bitume est supérieure à 30 125 C, la température du mélange entre granulats et produit bitumineux lors de l'épandage est comprise entre 115 et 135 C, la température du mélange entre granulats et produit bitumineux au coeur du tapis en début de compactage, quand il a lieu, est comprise entre 110 et 135 C ;- pour un bitume pur de pénétration comprise entre 160 et 250 avant ajout de polymère et contenant entre 4 et 8% de polymère(s), la température des granulats lors du malaxage avec le bitume est supérieure à 125 C, la température du mélange entre granulats et produit bitumineux lors de l'épandage est comprise entre 110 et 130 C, la température du mélange entre granulats et produit bitumineux au coeur du tapis en début de compactage, quand il a lieu, est comprise entre 105 et 130 C. 5. Procédé selon l'une des revendications 1 à 4 caractérisé en ce que, -pour un bitume pur de pénétration comprise entre 10 et 20, la température des granulats lors du malaxage avec le bitume est comprise entre 130 et 150 C, la température du mélange entre granulats et produit bitumineux lors de l'épandage est comprise entre 120 C et 150 C, la température du mélange entre granulats et produit bitumineux au coeur du tapis en début de compactage, quand il a lieu, est comprise entre 120 et 150 C ; - pour un bitume pur de pénétration comprise entre 20 et 35, la température des granulats lors du malaxage avec le bitume est comprise entre 120 et 150 C, la température du mélange entre granulats et produit bitumineux lors de l'épandage est comprise entre 110 et 135 C, la température du mélange entre granulats et produit bitumineux au coeur du tapis en début de compactage, quand il a lieu, est comprise entre 110 et 135 C ; - pour un bitume pur de pénétration comprise entre 35 et 50, la température des granulats lors du malaxage avec le bitume est comprise entre 110 et 140 C, la température du mélange entre granulats et produit bitumineux lors de l'épandage est comprise entre 95 et 125 C, la température du mélange entre granulats et produit bitumineux au coeur du tapis en début de compactage, quand il a lieu, est comprise entre 95 et 125 C ; - pour un bitume pur de pénétration comprise entre 50 et 70, la température des granulats lors du malaxage avec le bitume est comprise entre 105 et 135 C,la température du mélange entre granulats et produit bitumineux lors de l'épandage est comprise entre 90 et 120 C, la température du mélange entre granulats et produit bitumineux au coeur du tapis en début de compactage, quand il a lieu, est comprise entre 85 et 120 C ; - pour un bitume pur de pénétration comprise entre 70 et 100, la température des granulats lors du malaxage avec le bitume est comprise entre 100 et 125 C, la température du mélange entre granulats et produit bitumineux lors de l'épandage est comprise entre 85 et 115 C, la température du mélange entre granulats et produit bitumineux au coeur du tapis en début de compactage, quand il a lieu, est comprise entre 85 et 115 C ; - pour un bitume pur de pénétration comprise entre 100 et 160, la température des granulats lors du malaxage avec le bitume est comprise entre 100 et 125 C, la température du mélange entre granulats et produit bitumineux lors de l'épandage est comprise entre 80 et 105 C, la température du mélange entre granulats et produit bitumineux au coeur du tapis en début de compactage, quand il a lieu, est comprise entre 80 et 105 C ; - pour un bitume pur de pénétration comprise entre 160 et 250, la température des granulats lors du malaxage avec le bitume est comprise entre 100 et 120 C, la température du mélange entre granulats et produit bitumineux lors de l'épandage est comprise entre 75 et 100 C, la température du mélange entre granulats et produit bitumineux au coeur du tapis en début de compactage, quand il a lieu, est comprise entre 75 et 100 C ; - pour un bitume de pénétration comprise entre 10 et 20 avant ajout de polymère(s) et contenant entre 1 et 4% de polymère(s), la température des granulats lors du malaxage avec le bitume est comprise entre 150 et 180 C, la température du mélange entre granulats et produit bitumineux lors de l'épandage est comprise entre 145 et 175 C, la température du mélange entre granulats et produit bitumineux au coeur du tapis en début de compactage, quand il a lieu, est comprise entre 145 et 175 C ;- pour un bitume de pénétration comprise entre 20 et 35 avant ajout de polymère(s) et contenant entre 1 et 4% de polymère(s), la température des granulats lors du malaxage avec le bitume est comprise entre 140 et 165 C, la température du mélange entre granulats et produit bitumineux lors de l'épandage est comprise entre 130 et 160 C, la température du mélange entre granulats et produit bitumineux au coeur du tapis en début de compactage, quand il a lieu, est comprise entre 130 et 160 C ; - pour un bitume de pénétration comprise entre 35 et 50 avant ajout de polymère(s) et contenant entre 1 et 4% de polymère(s), la température des granulats lors du malaxage avec le bitume est comprise entre 130 et 155 C, la température du mélange entre granulats et produit bitumineux lors de l'épandage est comprise entre 120 et 150 C, la température du mélange entre granulats et produit bitumineux au coeur du tapis en début de compactage, quand il a lieu, est comprise entre 120 et 150 C ; - pour un bitume de pénétration comprise entre 50 et 70 avant ajout de polymère(s) et contenant entre 1 et 4% de polymère(s), la température des granulats lors du malaxage avec le bitume est comprise entre 120 et 150 C, la température du mélange entre granulats et produit bitumineux lors de l'épandage est comprise entre 115 et 140 C, la température du mélange entre granulats et produit bitumineux au coeur du tapis en début de compactage, quand il a lieu, est comprise entre 115 et 140 C ; - pour un bitume de pénétration comprise entre 70 et 100 avant ajout de polymère(s) et contenant entre 1 et 4% de polymère(s), la température des granulats lors du malaxage avec le bitume est comprise entre 120 et 140 C, la température du mélange entre granulats et produit bitumineux lors de l'épandage est comprise entre 110 et 135 C, la température du mélange entre granulats et produit bitumineux au coeur du tapis en début de compactage, quand il a lieu, est comprise entre 110 et 135 C ; - pour un bitume de pénétration comprise entre 100 et 160 avant ajout de polymère(s) et contenant entre 1 et 4% de polymère(s),la température des granulats lors du malaxage avec le bitume est comprise entre 120 et 140 C, la température du mélange entre granulats et produit bitumineux lors de l'épandage est comprise entre 105 et 130 C, la température du mélange entre granulats et produit bitumineux au coeur du tapis en début de compactage, quand il a lieu, est comprise entre 105 C et 130 C ; - pour un bitume pur de pénétration comprise entre 160 et 250 avant ajout de polymère(s) et contenant entre 1 et 4% de polymère(s), la température des granulats lors du malaxage avec le bitume est comprise entre 120 et 140 C, la température du mélange entre granulats et produit bitumineux lors de l'épandage est comprise entre 100 C et 125 C, la température du mélange entre granulats et produit bitumineux au coeur du tapis en début de compactage, quand il a lieu, est comprise entre 100 C et 125 C ; - pour un bitume de pénétration comprise entre 10 et 20 avant ajout de polymère(s) et contenant entre 4 et 8% de polymère(s), la température des granulats lors du malaxage avec le bitume est comprise entre 155 et 185 C, la température du mélange entre granulats et produit bitumineux lors de l'épandage est comprise entre 150 et 180 C, la température du mélange entre granulats et produit bitumineux au coeur du tapis en début de compactage, quand il a lieu, est comprise entre 150 et 180 C ; - pour un bitume de pénétration comprise entre 20 et 35 avant ajout de polymère(s) et contenant entre 4 et 8% de polymère(s), la température des granulats lors du malaxage avec le bitume est comprise entre 145 et 170 C, la température du mélange entre granulats et produit bitumineux lors de l'épandage est comprise entre 135 et 165 C, la température du mélange entre granulats et produit bitumineux au coeur du tapis en début de compactage, quand il a lieu, est comprise entre 135 et 165 C ; - pour un bitume de pénétration comprise entre 35 et 50 avant ajout de polymère(s) et contenant entre 4 et 8% de polymère(s), la température des granulats lors du malaxage avec le bitume est comprise entre 135 et 160 C,la température du mélange entre granulats et produit bitumineux lors de l'épandage est comprise entre 125 et 155 C, la température du mélange entre granulats et produit bitumineux au coeur du tapis en début de compactage, quand il a lieu, est comprise entre 125 et 155 C ; - pour un bitume de pénétration comprise entre 50 et 70 avant ajout de polymère(s) et contenant entre 4 et 8% de polymère(s), la température des granulats lors du malaxage avec le bitume est comprise entre 130 et 155 C, la température du mélange entre granulats et produit bitumineux lors de l'épandage est comprise entre 120 et 145 C, la température du mélange entre granulats et produit bitumineux au coeur du tapis en début de compactage, quand il a lieu, est comprise entre 120 et 145 C ; - pour un bitume de pénétration comprise entre 70 et 100 avant ajout de polymère(s) et contenant entre 4 et 8% de polymère(s), la température des granulats lors du malaxage avec le bitume est comprise entre 125 et 145 C, la température du mélange entre granulats et produit bitumineux lors de l'épandage est comprise entre 120 et 140 C, la température du mélange entre granulats et produit bitumineux au coeur du tapis en début de compactage, quand il a lieu, est comprise entre 115 et 140 C ; - pour un bitume de pénétration comprise entre 100 et 160 avant ajout de polymère(s) et contenant entre 4 et 8% de polymère(s), la température des granulats lors du malaxage avec le bitume est comprise entre 125 et 145 C, la température du mélange entre granulats et produit bitumineux lors de l'épandage est comprise entre 115 et 135 C, la température du mélange entre granulats et produit bitumineux au coeur du tapis en début de compactage, quand il a lieu, est comprise entre 110 et 135 C ; - pour un bitume pur de pénétration comprise entre 160 et 250 avant 30 ajout de polymère(s) et contenant entre 4 et 8% de polymère(s), la température des granulats lors du malaxage avec le bitume est comprise entre 125 et 145 C, la température du mélange entre granulats et produit bitumineux lors de l'épandage est comprise entre 110 et 130 C,la température du mélange entre granulats et produit bitumineux au coeur du tapis en début de compactage, quand il a lieu, est comprise entre 105 et 130 C. 6. Procédé selon l'une des revendications 1 à 5 caractérisé en ce que, -pour un bitume pur de pénétration comprise entre 10 et 20, la température des granulats lors du malaxage avec le bitume est comprise entre 135 et 150 C, la température du mélange entre granulats et produit bitumineux lors de l'épandage est comprise entre 125 et 145 C, la température du mélange entre granulats et produit bitumineux au coeur du tapis en début de compactage, quand il a lieu, est comprise entre 125 et 145 C ; - pour un bitume pur de pénétration comprise entre 20 et 35, la température des granulats lors du malaxage avec le bitume est comprise entre 125 et 135 C, la température du mélange entre granulats et produit bitumineux lors de l'épandage est comprise entre 115 et 125 C, la température du mélange entre granulats et produit bitumineux au coeur du tapis en début de compactage, quand il a lieu, est comprise entre 105 et 125 C ; - pour un bitume pur de pénétration comprise entre 35 et 50, la température des granulats lors du malaxage avec le bitume est comprise entre 115 et 125 C, la température du mélange entre granulats et produit bitumineux lors de l'épandage est comprise entre 105 et 115 C, la température du mélange entre granulats et produit bitumineux au coeur du tapis en début de compactage, quand il a lieu, est comprise entre 95 et 105 C ; - pour un bitume pur de pénétration comprise entre 50 et 70, la température des granulats lors du malaxage avec le bitume est comprise entre 105 et 115 C, la température du mélange entre granulats et produit bitumineux lors de l'épandage est comprise entre 95 et 105 C, la température du mélange entre granulats et produit bitumineux au coeur du tapis en début de compactage, quand il a lieu, est comprise entre 85 et 95 C ; - pour un bitume pur de pénétration comprise entre 70 et 100,la température des granulats lors du malaxage avec le bitume est comprise entre 100 et 105 C, la température du mélange entre granulats et produit bitumineux lors de l'épandage est comprise entre 85 et 95 C, la température du mélange entre granulats et produit bitumineux au coeur du tapis en début de compactage, quand il a lieu, est comprise entre 85 et 95 C ; - pour un bitume pur de pénétration comprise entre 100 et 160, la température des granulats lors du malaxage avec le bitume est comprise entre 100 et 105 C, la température du mélange entre granulats et produit bitumineux lors de l'épandage est comprise entre 85 et 95 C, la température du mélange entre granulats et produit bitumineux au coeur du tapis en début de compactage, quand il a lieu, est comprise entre 85 et 95 C ; - pour un bitume pur de pénétration comprise entre 160 et 250, la température des granulats lors du malaxage avec le bitume est comprise entre 100 et 105 C, la température du mélange entre granulats et produit bitumineux lors de l'épandage est comprise entre 80 et 85 C, la température du mélange entre granulats et produit bitumineux au coeur du tapis en début de compactage, quand il a lieu, est comprise entre 80 et 85 C ; - pour un bitume de pénétration comprise entre 10 et 20 avant ajout de polymère(s) et contenant entre 1 et 4% de polymère(s), la température des granulats lors du malaxage avec le bitume est comprise entre 150 et 180 C, la température du mélange entre granulats et produit bitumineux lors de l'épandage est comprise entre 145 et 175 C, la température du mélange entre granulats et produit bitumineux au coeur du tapis en début de compactage, quand il a lieu, est comprise entre 145 et 175 C ; - pour un bitume de pénétration comprise entre 20 et 35 avant ajout de polymère(s) et contenant entre 1 et 4% de polymère(s), la température des granulats lors du malaxage avec le bitume est comprise entre 140 et 150 C, la température du mélange entre granulats et produit bitumineux lors de l'épandage est comprise entre 130 et 145 C,la température du mélange entre granulats et produit bitumineux au coeur du tapis en début de compactage, quand il a lieu, est comprise entre 130 et 145 C ; - pour un bitume de pénétration comprise entre 35 et 50 avant ajout de polymère(s) et contenant entre 1 et 4% de polymère(s), la température des granulats lors du malaxage avec le bitume est comprise entre 130 et 140 C, la température du mélange entre granulats et produit bitumineux lors de l'épandage est comprise entre 120 et 130 C, la température du mélange entre granulats et produit bitumineux au coeur du tapis en début de compactage, quand il a lieu, est comprise entre 120 et 130 C ; - pour un bitume de pénétration comprise entre 50 et 70 avant ajout de polymère(s) et contenant entre 1 et 4% de polymère(s), la température des granulats lors du malaxage avec le bitume est comprise entre 120 et 130 C, la température du mélange entre granulats et produit bitumineux lors de l'épandage est comprise entre 115 et 120 C, la température du mélange entre granulats et produit bitumineux au coeur du tapis en début de compactage, quand il a lieu, est comprise entre 110 et 120 C ; - pour unbitume de pénétration comprise entre 70 et 100 avant ajout de polymère(s) et contenant entre 1 et 4% de polymère(s), la température des granulats lors du malaxage avec le bitume est comprise entre 120 et 130 C, la température du mélange entre granulats et produit bitumineux lors de l'épandage est comprise entre 115 et 120 C, la température du mélange entre granulats et produit bitumineux au coeur du tapis en début de compactage, quand il a lieu, est comprise entre 110 et 120 C ; - pour un bitume de pénétration comprise entre 100 et 160 avant ajout de polymère et contenant entre 1 et 4% de polymère(s), la température des granulats lors du malaxage avec le bitume est comprise entre 120 et 130 C, la température du mélange entre granulats et produit bitumineux lors de l'épandage est comprise entre 105 et 115 C, la température du mélange entre granulats et produit bitumineux au coeur du tapis en début de compactage, quand il a lieu, est comprise entre 105 et 110 C ;- pour un bitume pur de pénétration comprise entre 160 et 250 avant ajout de polymère(s) et contenant entre 1 et 4% de polymère(s), la température des granulats lors du malaxage avec le bitume est comprise entre 120 et 130 C, la température du mélange entre granulats et produit bitumineux lors de l'épandage est comprise entre 105 et 115 C, la température du mélange entre granulats et produit bitumineux au coeur du tapis en début de compactage, quand il a lieu, est comprise entre 100 et 105 C ; - pour un bitume de pénétration comprise entre 10 et 20 avant ajout de polymère(s) et contenant entre 4 et 8% de polymère(s), la température des granulats lors du malaxage avec le bitume est comprise entre 165 et 185 C, la température du mélange entre granulats et produit bitumineux lors de l'épandage est comprise entre 155 et 180 C, la température du mélange entre granulats et produit bitumineux au coeur du tapis en début de compactage, quand il a lieu, est comprise entre 155 et 180 C ; - pour un bitume de pénétration comprise entre 20 et 35 avant ajout de polymère(s) et contenant entre 4 et 8% de polymère(s), la température des granulats lors du malaxage avec le bitume est comprise entre 155 et 165 C, la température du mélange entre granulats et produit bitumineux lors de l'épandage est comprise entre 145 et 155 C, la température du mélange entre granulats et produit bitumineux au coeur du tapis en début de compactage, quand il a lieu, est comprise entre 145 et 155 C ; - pour un bitume de pénétration comprise entre 35 et 50 avant ajout de polymère(s) et contenant entre 4 et 8% de polymère(s), la température des granulats lors du malaxage avec le bitume est comprise entre 145 et 155 C, la température du mélange entre granulats et produit bitumineux lors de l'épandage est comprise entre 135 et 145 C, la température du mélange entre granulats et produit bitumineux au coeur du tapis en début de compactage, quand il a lieu, est comprise entre 130 et 145 C ; - pour un bitume de pénétration comprise entre 50 et 70 avant ajout de polymère(s) et contenant entre 4 et 8% de polymère(s),la température des granulats lors du malaxage avec le bitume est comprise entre 135 et 145 C, la température du mélange entre granulats et produit bitumineux lors de l'épandage est comprise entre 125 et 135 C, la température du mélange entre granulats et produit bitumineux au coeur du tapis en début de compactage, quand il a lieu, est comprise entre 125 et 130 C ; - pour un bitume de pénétration comprise entre 70 et 100 avant ajout de polymère(s) et contenant entre 4 et 8% de polymère(s), la température des granulats lors du malaxage avec le bitume est comprise entre 125 et 135 C, la température du mélange entre granulats et produit bitumineux lors de l'épandage est comprise entre 120 et 125 C, la température du mélange entre granulats et produit bitumineux au coeur du tapis en début de compactage, quand il a lieu, est comprise entre 120 C et 125 C ; - pour un bitume de pénétration comprise entre 100 et 160 avant ajout de polymère(s) et contenant entre 4 et 8% de polymère(s), la température des granulats lors du malaxage avec le bitume est comprise entre 125 et 135 C, la température du mélange entre granulats et produit bitumineux lors de l'épandage est comprise entre 115 et 120 C, la température du mélange entre granulats et produit bitumineux au coeur du tapis en début de compactage, quand il a lieu, est comprise entre 115 C et 120 C ; - pour un bitume pur de pénétration comprise entre 160 et 250 avant ajout de polymère(s) et contenant entre 4 et 8% de polymère(s), la température des granulats lors du malaxage avec le bitume est comprise entre 125 et 135 C, la température du mélange entre granulats et produit bitumineux lors de l'épandage est comprise entre 110 et 115 C, la température du mélange entre granulats et produit bitumineux au coeur du tapis en début de compactage, quand il a lieu, est comprise entre 110 et 115 C. 7. Procédé selon l'une des revendications 1 à 6 caractérisé en ce que le ou les additifs A sont pulvérisés sur les granulats chauffés, avant et/ou pendant l'ajout du produit bitumineux. 8. Procédé selon l'une des revendications 1 à 6 caractérisé en ce que le ou les additifs A sont ajoutés au produit bitumineux en amont de la zone de mélange entre granulats et produit bitumineux. 9. Utilisation des enrobés préparés selon l'une des revendications 1 à 8, pour la réalisation de matériaux dans le domaine de l'étanchéité, la construction et l'entretien de tapis routiers, trottoirs, pistes cyclables, aires de stationnement et pistes d'aviation.